(57)【特許請求の範囲】
【請求項１】
ＢＥＴ比表面積が１０ｍ2／ｇ以上であり、アナターゼの結晶形を有するチタニア繊維よりなる光触媒体。
【請求項２】
チタニア繊維が連続繊維であることを特徴とする請求項１に記載の光触媒体。
【請求項３】
長さ１ｍ以上の連続繊維である請求項２に記載の光触媒体。
【請求項４】
シリカを１重量％〜５０重量％含有することを特徴とする請求項１〜請求項３のいずれかに記載の光触媒体。
【発明の詳細な説明】
【０００１】
【発明の属する技術分野】
本発明はＮＯｘや悪臭物質の分解除去、汚染河川や湖沼の清浄化など、空気と水の浄化に用いられる光触媒体に関するものである。より具体的には該光触媒体として特定のＢＥＴ比表面積を有するチタニア繊維を用いることを特徴とするものである。
【０００２】
【従来の技術】
半導体に光を照射すると強い還元作用を持つ電子と強い酸化作用を持つ正孔が生成し、半導体に接触した分子種を酸化還元作用により分解する。半導体のこのような光触媒作用を利用することによって、大気中のＮＯｘの分解、居住空間や作業空間での悪臭物質やカビなどの分解除去、あるいは水中の有機溶剤や農薬、界面活性剤などの環境汚染物質の分解除去を行うことができる。
【０００３】
このような光触媒機能を有する物質として微細な酸化チタン粒子が着目されているが粉末であるためにその取り扱いや使用が難しいとの欠点を持っていた。
従って通常、光触媒粒子の飛散や流出を防止し、処理系からの分離を容易にするために、光触媒粒子よりも大きな基体の上に光触媒粒子を接着させて、即ち固定化させて使用する方法が提案されている。
【０００４】
例えば、特開平４−２８４８５１号公報には、光触媒粒子とフッ素系ポリマーとの混合物を積層、圧着する方法が、また特開平４−３３４５５２号公報には、光触媒粒子をフッ素系ポリマーに熱融着する方法が、特開平７−１７１４０８号公報には、基体上への接着剤として難分解性結着剤を用いる方法が記載されている。
【０００５】
また、基体上に光触媒粒子を接着させる方法として、特開平７−１００３７８号公報では、光触媒粒子を出発とするのではなく、チタニアゾルを基体にコーティングした後、熱処理して基体上にチタニア薄膜を形成させる方法が記載されている。
【０００６】
以上のように、光触媒粒子を基体上に接着させる種々の方法が提案されているが、接着方法が特殊な手段であったり、あるいは長時間の使用での接着剤や基体の劣化による接着強度の低下によって触媒粒子が脱落したり、光触媒機能が低下するなど、固定化に伴う問題点は多い。
【０００７】
一方、特開平７−１０８１７５号公報においては、光触媒粒子を接着させるのではなく、光触媒を通気性シートに内包させる方法が記載されている。しかしこの方法では、光触媒を内包させる構造であるため、触媒の機能を十分に生かせないとか、あるいは使用方法が限定される等の問題がある。
【０００８】
【発明が解決しようとする課題】
本発明の目的はＮＯｘや悪臭物質の分解除去、汚染河川や湖沼の清浄化など、空気と水の浄化に用いられる光触媒体において、前述したような光触媒粒子の固定化に伴う問題点のない光触媒体を提供することにあり、光触媒体として、光触媒機能を有するチタニア繊維を提供することにある。
【０００９】
【課題を解決するための手段】
本発明者らは、光触媒粒子の固定化に伴う問題点を解決するために、固定化をする必要がなく、それ自身が光触媒機能を有する物質を見出すべく鋭意検討した結果、特定の物性を有するチタニア繊維がかかる要件を全て満足することを見出し、本発明を完成するに至った。
【００１０】
すなわち、本発明はＢＥＴ比表面積が１０ｍ2 ／ｇ以上であるチタニア繊維よりなる光触媒体を提供するにある。
【００１１】
【発明の実施の形態】
以下、本発明を更に詳細に説明する。
本発明の光触媒体に用いるチタニア繊維は、そのＢＥＴ比表面積が約１０ｍ2 ／ｇ以上、より好ましくは約３０ｍ2 ／ｇ〜３００ｍ2 ／ｇ、繊維径は約３μｍ〜約１００μｍ、好ましくは約５μｍ〜約５０μｍである。
ＢＥＴ比表面積が１０ｍ2 ／ｇよりも小さい場合、光触媒活性が十分でなく、実用的ではない。
【００１２】
また該チタニア繊維はその結晶形態は特に制限されないが、アナターゼの結晶形を有するものが好ましい。ルチル形では光触媒機能はあるものの、その活性はアナターゼ形に比べて低いものである。
【００１３】
チタニア繊維は連続繊維であることが好ましい。ウィスカーや短繊維は光触媒体として使用する際には固定化が必要であるが、連続繊維の場合にはストランドやヤーンの形態に、或いは織物等の形態に加工して使用することができるため、実際に空気中や水中で光触媒体として利用することが容易になる。加工の際、チタニア繊維の単繊維の引っ張り強度は、１ＧＰａ程度あれば十分である。
【００１４】
また該チタニア繊維には、シリカが約１重量％〜約５０重量％含有されるものが好ましい。シリカ成分は光触媒機能には無関係であるが、チタニア繊維中にシリカ成分が含有されているとアナターゼの結晶構造を安定化させ、かつ繊維を構成する一次粒子の粒成長を抑制する効果があるために、光触媒として適当な一次粒子径を実現できるからである。
【００１５】
シリカの含有量は、より好ましくは約５重量％〜約３０重量％である。シリカの含有量は５０重量％を越えるとシリカ成分が光触媒機能に無関係であるため、結果的にチタニア繊維の光触媒性能を損なうことになる。
【００１６】
本発明のチタニア繊維は公知の方法によって製造できる。例えば、特開昭４９−１２４３３６号公報、特開昭６０−２１５８１５号公報に記載されているように、ポリメタロキサン（ポリチタノキサン）を含む紡糸液を、紡糸して焼成することによって、チタニア繊維を得ることができる。また、特開昭６２−２２３３２３号公報に記載されているゾルーゲル法によるチタニア繊維であってもよい。
【００１７】
本発明のチタニア繊維よりなる光触媒体は、それ自身が光触媒能を有する光触媒体である。従って、光触媒粒子を基体上に固定化する等の方法が不要であり、繊維自身を触媒体として用いることができる。
【００１８】
本発明のチタニア繊維よりなる光触媒体を、空気中に光が照射されるように設置すれば、それだけで空気中のＮＯｘや悪臭成分を分解除去することができる。また、水中において光が照射されるように設置すれば、それだけで水中の有機溶剤や農薬、界面活性剤などの環境汚染物質の分解除去を行うことができる。
【００１９】
また、本発明の光触媒体であるチタニア繊維が連続繊維の場合にはストランドやヤーンに加工し、あるいは織物に加工して、例えばフィルターのようにして使用すれば、効率よく、空気中、水中の有害物質を分解除去することが容易にできる。
【００２０】
【実施例】
以下、本発明を実施例に基づき更に詳細に説明するが、本発明はかかる実施例により制限されるものではない。
尚、本実施例に於いてチタニア繊維の製造および光触媒機能の測定は以下の方法により実施した。
【００２１】
チタニア繊維の製造
チタンテトライソプロポキシド１モルをテトラヒドロフランに溶解させ、１．５モルの水で部分加水分解してポリチタノキサンを得た。これにテトラエトキシシランの部分加水分解物であるエチルシリケートを加えた後、濃縮して紡糸液を調製した。該紡糸液を孔径５０μｍの紡糸口金より押し出して前駆体連続繊維を得、加湿雰囲気下で処理した後、焼成してチタニア連続繊維を得た。
【００２２】
光触媒機能の測定
密閉式のパイレックス製ガラス反応容器（直径１５ｃｍ×長さ２８ｃｍ、容量約５リットル）内に、直径６ｃｍのガラス製シャーレを設置し、そのシャーレ上にサンプルを置いた。ＮＯ標準ガス（住友精化製：窒素バランス、ＮＯ濃度２３．０３ｐｐｍ）を封入し、ＮＯｘの経時変化をＮＯｘガス検知管（ガステック社製：１１Ｌ）を用いて定量評価した。光源には、２０Ｗブラックライトを２本使用し、照射時にサンプル表面における紫外線強度が２ｍＷ／ｃｍ2 となるように調整した。
【００２３】
実施例１
結晶形がアナターゼであり、シリカ含有量が１５重量％であり、ＢＥＴ比表面積が１１６ｍ2 ／ｇである、チタニア連続繊維（単繊維径３０μｍ、長さ１ｍ以上）を、０．１７５ｇ秤量し、直径６ｃｍのガラス製シャーレの上に繊維を広げて設置し、ＮＯ標準ガスを反応容器内に導入した。ＮＯガスの初期濃度は１５．２ｐｐｍであった。
続いてブラックライトを照射し、ＮＯの光分解を開始した。３０分後のＮＯｘ濃度は５．６ｐｐｍであり、６０分後は、０．６ｐｐｍにまで減少していた。
【００２４】
比較例１
結晶形がアナターゼであり、シリカ含有量が１５重量％であり、ＢＥＴ比表面積が０．１ｍ2 ／ｇである、チタニア連続繊維（単繊維径２４μｍ、長さ１ｍ以上）を用いて、初期ＮＯガス濃度を１４．９ｐｐｍにしたこと以外は、実施例１と同様にして実験した。
ブラックライト照射後のＮＯｘ濃度は、６０分後で、１３．５ｐｐｍ、１８０分後で１０．２ｐｐｍであった。
【００２５】
比較例２
ブラックライトを照射せず、ＮＯの初期濃度が１７．５ｐｐｍであること以外は、実施例１と同様に実験した。ＮＯｘ濃度は、６０分後で１３．５ｐｐｍ、７８０分後で７．３ｐｐｍであった。
【００２６】
比較例３
比較のため、光触媒能があると報告されている、酸化チタン粒子を用いた。用いた酸化チタン粒子は、結晶形がアナターゼであり、ＢＥＴ比表面積は３２０ｍ2 ／ｇであった。該粉末０．２ｇを、実施例１と同様に直径６ｃｍのガラス製シャーレ上に広げて設置し、ＮＯ標準ガスを導入した。初期濃度は１５．８ｐｐｍであった。
続いてブラックライトを照射したところ、２０分後のＮＯｘ濃度は、１２．２ｐｐｍ、６０分後で、５．６ｐｐｍ、８０分後で、１．８ｐｐｍであった。
【００２７】
【発明の効果】
以上説明したように、本発明のチタニア繊維よりなる光触媒体はＮＯｘや悪臭物質の分解除去、汚染河川や湖沼の清浄化など、空気と水の浄化に用いられる光触媒体であって、それ自身が光触媒能を有する光触媒体である。従って、光触媒粒子を基体上に固定化する等の方法を採用することなく、繊維自身を触媒体として用いることができるものであり、空気中に光が照射されるように設置すれば、それだけで空気中のＮＯｘや悪臭成分を分解除去することができ、また、水中において光が照射されるように設置すれば、それだけで水中の有機溶剤や農薬、界面活性剤などの環境汚染物質の分解除去を行うことができる。また、チタニア繊維が連続繊維の場合にはストランドやヤーンに加工し、あるいは織物に加工して、例えばフィルターのようにして使用すれば、効率よく、空気中、水中の有害物質を分解除去することが容易にできるものであり、その産業上の利用価値は頗る大きいものである。